(57)【特許請求の範囲】
【請求項１】
金属面である支持体表面に一方の面を接触させた樹脂基材のもう一方の面に、ポリビニルアルコール系樹脂を含む塗布液を塗布してポリビニルアルコール系樹脂層を形成し、積層体を作製する工程と、
該積層体を延伸する工程とを含む、偏光膜の製造方法であって
該ポリビニルアルコール系樹脂層の厚みが２０μｍ以下である、偏光膜の製造方法。
【請求項２】
前記支持体表面の温度が前記樹脂基材のガラス転移温度（Ｔｇ）以上である、請求項１に記載の製造方法。
【請求項３】
前記支持体表面がロールの周面である、請求項１または２に記載の製造方法。
【請求項４】
前記樹脂基材のガラス転移温度（Ｔｇ）が１００℃以下である、請求項１から３のいずれかに記載の製造方法。
【請求項５】
前記塗布液を塗布した後、加熱された金属ロールを用いて塗布膜を乾燥する工程をさらに含む、請求項１から４のいずれかに記載の製造方法。
【請求項６】
前記金属ロールの表面温度が前記樹脂基材のガラス転移温度（Ｔｇ）以上である、請求項５に記載の製造方法。
【請求項７】
前記積層体を水中延伸する工程を含む、請求項１から６のいずれかに記載の偏光膜の製造方法。
【請求項８】
請求項１から７のいずれかに記載の製造方法により得られた偏光膜に保護フィルムを積層する工程を含む、偏光板の製造方法。
【発明の詳細な説明】
【技術分野】
【０００１】
本発明は、積層体の製造方法に関する。具体的には、樹脂基材およびこの樹脂基材上に形成されたポリビニルアルコール（ＰＶＡ）系樹脂層を有する積層体の製造方法に関する。
【背景技術】
【０００２】
樹脂基材上にポリビニルアルコール系樹脂層を形成し、この積層体を延伸、染色することにより偏光膜を得る方法が提案されている（例えば、特許文献１）。このような方法によれば、厚みの薄い偏光膜が得られるため、例えば、画像表示装置の薄型化に寄与し得るとして注目されている。しかし、このような製造方法は、樹脂基材を用いるため、製造プロセスにおいて制約を受けやすいという問題がある。具体的には、十分な偏光特性を達成するには製造に膨大な時間を要してしまい、逆に、製造効率を優先すると得られる偏光膜の品質（例えば、外観、偏光特性、延伸性）が不十分であるという問題がある。
【先行技術文献】
【特許文献】
【０００３】
【特許文献１】特開２０００−３３８３２９号公報
【発明の概要】
【発明が解決しようとする課題】
【０００４】
本発明は上記従来の課題を解決するためになされたものであり、その主たる目的は、製造効率に優れ、かつ、品質面においても優れた偏光膜を製造させ得る積層体を提供することにある。
【課題を解決するための手段】
【０００５】
本発明の積層体の製造方法は、支持体表面に一方の面を接触させた樹脂基材のもう一方の面に、ポリビニルアルコール系樹脂を含む塗布液を塗布してポリビニルアルコール系樹脂層を形成する工程を含む。本発明の積層体は、延伸処理に供される。
１つの実施形態においては、上記支持体表面の温度が上記樹脂基材のガラス転移温度（Ｔｇ）以上である。
１つの実施形態においては、上記支持体表面が金属面である。
１つの実施形態においては、上記支持体表面がロールの周面である。
１つの実施形態においては、上記ポリビニルアルコール系樹脂層の厚みが２０μｍ以下である。
１つの実施形態においては、上記樹脂基材のガラス転移温度（Ｔｇ）が１００℃以下である。
１つの実施形態においては、上記塗布液を塗布した後、加熱された金属ロールを用いて塗布膜を乾燥する工程をさらに含む。
１つの実施形態においては、上記金属ロールの表面温度が上記樹脂基材のガラス転移温度（Ｔｇ）以上である。
本発明の別の局面によれば、偏光膜の製造方法が提供される。この偏光膜の製造方法は、上記製造方法により得られた積層体を用いる。
１つの実施形態においては、上記積層体を水中延伸する工程を含む。
本発明のさらに別の局面によれば、偏光板の製造方法が提供される。この偏光板の製造方法は、上記製造方法により得られた偏光膜に保護フィルムを積層する工程を含む。
【発明の効果】
【０００６】
本発明によれば、支持体表面に一方の面を接触させた樹脂基材のもう一方の面に、ポリビニルアルコール系樹脂を含む塗布液を塗布することにより、製造効率に優れ、かつ、品質面においても優れた偏光膜を製造させ得る積層体を提供することができる。具体的には、塗布液を塗布する際、樹脂基材が支持体に支持されているので、樹脂基材を加熱してもシワ等の変形が抑制され得る。その結果、塗布膜の乾燥時間を格段に短縮でき、かつ、表面均一性に優れた積層体を得ることができる。このような積層体に各種処理を施すことで、外観に優れた偏光膜を製造することができる。
【図面の簡単な説明】
【０００７】
【図１】本発明の１つの実施形態による積層体の概略断面図である。
【図２】本発明の積層体の製造方法の一例を示す概略図である。
【発明を実施するための形態】
【０００８】
以下、本発明の１つの実施形態について説明するが、本発明はこれらの実施形態には限定されない。
【０００９】
Ａ．積層体
図１は、本発明の１つの実施形態による積層体の概略断面図である。積層体１０は、樹脂基材１１の一方の面にポリビニルアルコール系樹脂（以下、「ＰＶＡ系樹脂」と称する）層１２を形成することにより得られる。
【００１０】
Ａ−１．樹脂基材
上記樹脂基材の構成材料としては、任意の適切な材料が採用され得る。例えば、ポリエチレンテレフタレート系樹脂等のエステル系樹脂、シクロオレフィン系樹脂、ポリプロピレン等のオレフィン系樹脂、（メタ）アクリル系樹脂、ポリアミド系樹脂、ポリカーボネート系樹脂、これらの共重合体樹脂が挙げられる。好ましくは、ポリエチレンテレフタレート系樹脂が用いられる。中でも、非晶質のポリエチレンテレフタレート系樹脂が好ましく用いられる。非晶質のポリエチレンテレフタレート系樹脂の具体例としては、ジカルボン酸としてイソフタル酸をさらに含む共重合体や、グリコールとしてシクロヘキサンジメタノールをさらに含む共重合体が挙げられる。
【００１１】
樹脂基材のガラス転移温度（Ｔｇ）は、好ましくは１００℃以下、さらに好ましくは８０℃以下である。このような樹脂基材を用いることにより、後述する積層体の延伸において、ＰＶＡ系樹脂層の結晶化を抑制しながら、延伸性（特に、水中延伸における）を十分に確保することができる。その結果、優れた偏光特性を有する偏光膜を製造することができる。一方、樹脂基材のガラス転移温度は、好ましくは４０℃以上、さらに好ましくは６０℃以上である。このような樹脂基材を用いることにより、製造効率をさらに向上させることができる。なお、ガラス転移温度（Ｔｇ）は、ＪＩＳ  Ｋ  ７１２１に準じて求められる値である。
【００１２】
１つの実施形態においては、樹脂基材は、その吸水率が０．２％以上であることが好ましく、さらに好ましくは０．３％以上である。このような樹脂基材は水を吸収し、水が可塑剤的な働きをして可塑化し得る。その結果、延伸応力を大幅に低下させることができ、延伸性に優れ得る。一方、樹脂基材の吸水率は、好ましくは３．０％以下、さらに好ましくは１．０％以下である。このような樹脂基材を用いることにより、製造時に樹脂基材の寸法安定性が著しく低下して、得られる偏光膜の外観が悪化するなどの不具合を防止することができる。また、水中延伸時に破断したり、樹脂基材からＰＶＡ系樹脂層が剥離したりするのを防止することができる。なお、吸水率は、ＪＩＳ  Ｋ  ７２０９に準じて求められる値である。
【００１３】
樹脂基材の厚みは、好ましくは２０μｍ〜３００μｍ、さらに好ましくは５０μｍ〜２００μｍである。樹脂基材表面には、表面改質処理（例えば、コロナ処理等）が施されていてもよいし、易接着層が形成されていてもよい。このような処理によれば、樹脂基材とＰＶＡ系樹脂層との密着性に優れた積層体が得られ得る。
【００１４】
Ａ−２．ＰＶＡ系樹脂層の形成
上記ＰＶＡ系樹脂層は、上記樹脂基材の一方の面にＰＶＡ系樹脂を含む塗布液を塗布することにより形成される。樹脂基材に塗布液を直接的に塗布するので、樹脂基材とＰＶＡ系樹脂層との密着性に優れた積層体が得られ得る。ＰＶＡ系樹脂としては、任意の適切な樹脂が採用され得る。例えば、ポリビニルアルコール、エチレン−ビニルアルコール共重合体が挙げられる。ポリビニルアルコールは、ポリ酢酸ビニルをケン化することにより得られる。エチレン−ビニルアルコール共重合体は、エチレン−酢酸ビニル共重合体をケン化することにより得られる。ＰＶＡ系樹脂のケン化度は、通常８５モル％〜１００モル％であり、好ましくは９５．０モル％〜９９．９５モル％、さらに好ましくは９９．０モル％〜９９．９３モル％である。ケン化度は、ＪＩＳ  Ｋ  ６７２６−１９９４に準じて求めることができる。このようなケン化度のＰＶＡ系樹脂を用いることによって、耐久性に優れた偏光膜が得られ得る。ケン化度が高すぎる場合には、ゲル化してしまうおそれがある。
【００１５】
ＰＶＡ系樹脂の平均重合度は、目的に応じて適切に選択され得る。平均重合度は、通常１０００〜１００００であり、好ましくは１２００〜４５００、さらに好ましくは１５００〜４３００である。なお、平均重合度は、ＪＩＳ  Ｋ  ６７２６−１９９４に準じて求めることができる。
【００１６】
上記塗布液としては、代表的には、ＰＶＡ系樹脂を溶媒に溶解させた溶液が用いられる。ＰＶＡ系樹脂を溶解させる溶媒としては、例えば、水、ジメチルスルホキシド、ジメチルホルムアミド、ジメチルアセトアミド、Ｎ−メチルピロリドン、各種グリコール類、トリメチロールプロパン等の多価アルコール類、エチレンジアミン、ジエチレントリアミン等のアミン類が用いられる。これらは単独で、または、二種以上組み合わせて用いることができる。これらの中でも、好ましくは、水である。
【００１７】
上記溶液のＰＶＡ系樹脂濃度は、任意の適切な値に設定され得る。例えば、ＰＶＡ系樹脂の重合度やケン化度等に応じて設定される。ＰＶＡ系樹脂濃度は、溶媒１００重量部に対して、好ましくは３重量部〜２０重量部である。このような樹脂濃度であれば、樹脂基材に密着した均一な塗布膜を形成することができる。
【００１８】
塗布液には、添加剤が含まれていてもよい。添加剤としては、例えば、可塑剤、界面活性剤等が挙げられる。可塑剤としては、例えば、エチレングリコールやグリセリン等の多価アルコールが挙げられる。界面活性剤としては、例えば、非イオン界面活性剤が挙げられる。これらは、得られるＰＶＡ系樹脂層の均一性や染色性、延伸性をより一層向上させる目的で使用され得る。また、添加剤としては、例えば、易接着成分が挙げられる。易接着成分を用いることにより、樹脂基材とＰＶＡ系樹脂層との密着性を向上させ得る。その結果、例えば、樹脂基材からＰＶＡ系樹脂層が剥がれる等の不具合を抑制して、後述の染色、水中延伸を良好に行うことができる。易接着成分としては、例えば、アセトアセチル変性ＰＶＡなどの変性ＰＶＡが用いられる。
【００１９】
塗布液を塗布する際、上記樹脂基材の他方の面（塗布面とは反対側の面）は、支持体表面に接触している。このような形態によれば、樹脂基材が支持体に支持されているので、樹脂基材を加熱してもシワ等の変形が抑制され得る。その結果、塗布膜の乾燥時間を格段に短縮することがで、かつ、表面均一性に優れた積層体を得ることができる。支持体は、樹脂基材を支持し得る限り、任意の適切な形態が採用され得る。例えば、ロール状、板状（シート状）が挙げられる。
【００２０】
好ましい実施形態においては、加熱された支持体表面に樹脂基材を接触させて、樹脂基材を加熱する。支持体表面の温度は、樹脂基材のガラス転移温度（Ｔｇ）以上に設定され得る。一方、支持体表面の温度は、好ましくはＴｇ＋２０℃以下、さらに好ましくはＴｇ＋１０℃以下である。また、支持体表面の温度は、好ましくは１００℃以下である。１００℃を超える場合、塗布液の溶媒（水分）の突沸などにより気泡などの外観不良が発生する可能性が高くなる。
【００２１】
好ましくは、上記支持体表面は金属面である。金属面を採用することにより、樹脂基材をより確実に支持することができる。また、金属面を採用することにより、樹脂基材および／または塗布液に、急速に熱をかけることができる。例えば、塗布液に水分が多く含まれている状態で急速に熱をかけると、ＰＶＡ系樹脂の結晶化が促進されて、耐水性に極めて優れたＰＶＡ系樹脂層を形成することができる。その結果、後述の水中延伸性が格段に向上し、偏光特性に優れた偏光膜が得られ得る。また、後述の偏光膜とするための処理（例えば、不溶化処理）の簡略化にも寄与し得る。これに加え、金属面を採用することにより、塗布面の温度制御が容易であり、塗布の際に高温・高圧にすることができる。高温・高圧下では、例えば、上記塗布液のＰＶＡ系樹脂濃度を高く設定することができる。
【００２２】
上記金属面を構成する金属材料としては、例えば、ニッケル、クロム、銅、ステンレススチールが挙げられる。これらは単独で、または、二種以上組み合わせて用いることができる。１つの実施形態においては、支持体表面は、ロール（ドラム）の周面である。この場合、ロール周面は、腐食しにくく、鏡面光沢が得られる金属で構成されていることが好ましい。また、ロールの耐久性を高める観点から、ロール周面が、ニッケル層、クロム層もしくはニッケル／クロム合金層の単層構造、または、複層構造を有していてもよい。別の実施形態においては、支持体表面はベルトの表面である。この場合、ベルト全体が金属材料で構成されていてもよいし（例えば、ステンレスベルト）、ベルト表面に金属層を形成することにより金属面が構成されていてもよい。
【００２３】
支持体表面の表面粗さ（最大高さＲｙ）は、支持体に樹脂基材を均一に接触させる観点から、好ましくは５Ｓ以下、さらに好ましくは３Ｓ以下である。
【００２４】
塗布する際、塗布液は任意の適切な温度に設定され得る。代表的には、２０℃〜１００℃である。塗布液は、上記樹脂基材のガラス転移温度（Ｔｇ）以上に設定され得る。支持体表面に樹脂基材を接触させた状態で塗布液を塗布するので、このような液温で塗布しても樹脂基材の変形が抑制され得る。その結果、塗布膜の乾燥時間を格段に短縮することができる。塗布液の温度は、好ましくは６０℃以上、さらに好ましくは８０℃以上ある。
【００２５】
塗布液の塗布方法としては、任意の適切な方法が採用され得る。例えば、ロールコート法、スピンコート法、ワイヤーバーコート法、ディップコート法、ダイコート法、カーテンコート法、スプレコート法、ナイフコート法（コンマコート法等）が挙げられる。
【００２６】
塗布液は、得られるＰＶＡ系樹脂層の厚みが２０μｍ以下となるように塗布することが好ましく、さらに好ましくは１５μｍ以下である。塗布液は、任意の適切は温度下で塗布され得る。好ましくは２０℃以上、さらに好ましくは５０℃以上である。
【００２７】
図２は、本発明の積層体の製造方法の一例を示す概略図である。図示例では、ロールＲ１から繰り出された樹脂基材１１の一方の面を、所定の温度に加熱された金属ロール（熱ロール）Ｒ２の周面に接触させ、樹脂基材１１の金属ロールＲ２との接触部に対応する位置に、ダイから吐出させた塗布液を塗布してＰＶＡ系樹脂層１２を形成し、積層体１０を得る。図示例では、積層体１０を所定の温度に加熱された金属ロール（熱ロール）Ｒ３，Ｒ４に接触させることで、塗布膜を乾燥している。支持体であるロールＲ２の直径は、代表的には０．５ｍ〜２．０ｍである。ロールＲ２の幅は、代表的には２ｍ〜５ｍである。
【００２８】
本発明の積層体の製造は、図示例に限らず適宜変更可能である。例えば、図示例では２つの加熱された金属ロール（熱ロール）を用いて乾燥しているが、それ以上用いてもよい。また、図示例では樹脂基材の変形が抑制され、かつ、塗布膜の乾燥時間を格段に短縮し得ることから、熱ロールを用いて乾燥しているが、例えば、熱風乾燥方式を用いてもよい。乾燥温度は、代表的には、５０℃〜１００℃である。熱ロールの表面温度は、樹脂基材のガラス転移温度（Ｔｇ）以上に設定され得る。一方、熱ロールの表面温度は、好ましくはＴｇ＋２０℃以下、さらに好ましくはＴｇ＋１０℃以下である。なお、図示例のように２つ以上の熱ロールを用いて乾燥する場合、各熱ロールの温度はそれぞれに設定され得る。
【００２９】
隣接する熱ロールのロール間距離（表面間距離）は、好ましくは３０ｃｍ以下、より好ましくは１０ｃｍ以下、さらに好ましくは５ｃｍ以下、特に好ましくは３ｃｍ以下である。このような範囲であれば、ロールの回転による随伴流等により、積層体を安定して浮遊させることができる。
【００３０】
Ｂ．偏光膜
本発明の偏光膜は、上記積層体のＰＶＡ系樹脂層に偏光膜とするための処理を施すことにより作製される。
【００３１】
上記偏光膜とするための処理としては、例えば、染色処理、延伸処理、不溶化処理、架橋処理、洗浄処理、乾燥処理が挙げられる。これらの処理は、目的に応じて適宜選択され得る。また、処理順序、処理のタイミング、処理回数等、適宜設定され得る。以下、各々の処理について説明する。
【００３２】
（染色処理）
上記染色処理は、代表的には、ＰＶＡ系樹脂層を二色性物質で染色することにより行う。好ましくは、ＰＶＡ系樹脂層に二色性物質を吸着させることにより行う。当該吸着方法としては、例えば、二色性物質を含む染色液にＰＶＡ系樹脂層（積層体）を浸漬させる方法、ＰＶＡ系樹脂層に当該染色液を塗工する方法、当該染色液をＰＶＡ系樹脂層に噴霧する方法等が挙げられる。好ましくは、染色液にＰＶＡ系樹脂層を浸漬させる方法である。二色性物質が良好に吸着し得るからである。
【００３３】
上記二色性物質としては、例えば、ヨウ素、有機染料が挙げられる。これらは単独で、または、二種以上組み合わせて用いることができる。二色性物質は、好ましくは、ヨウ素である。二色性物質としてヨウ素を用いる場合、上記染色液は、好ましくは、ヨウ素水溶液である。ヨウ素の配合量は、水１００重量部に対して、好ましくは０．１重量部〜０．５重量部である。ヨウ素の水に対する溶解度を高めるため、ヨウ素水溶液にヨウ化物を配合することが好ましい。ヨウ化物としては、例えば、ヨウ化カリウム、ヨウ化リチウム、ヨウ化ナトリウム、ヨウ化亜鉛、ヨウ化アルミニウム、ヨウ化鉛、ヨウ化銅、ヨウ化バリウム、ヨウ化カルシウム、ヨウ化錫、ヨウ化チタン等が挙げられる。これらの中でも、好ましくは、ヨウ化カリウムである。ヨウ化物の配合量は、水１００重量部に対して、好ましくは０．０２重量部〜２０重量部、さらに好ましくは０．１重量部〜１０重量部である。
【００３４】
染色液の染色時の液温は、ＰＶＡ系樹脂の溶解を抑制するため、好ましくは２０℃〜５０℃である。染色液にＰＶＡ系樹脂層を浸漬させる場合、浸漬時間は、ＰＶＡ系樹脂層の透過率を確保するため、好ましくは５秒〜５分である。また、染色条件（濃度、液温、浸漬時間）は、最終的に得られる偏光膜の偏光度もしくは単体透過率が所定の範囲となるように、設定することができる。１つの実施形態においては、得られる偏光膜の偏光度が９９．９８％以上となるように、浸漬時間を設定する。別の実施形態においては、得られる偏光膜の単体透過率が４０％〜４４％となるように、浸漬時間を設定する。
【００３５】
（延伸処理）
積層体の延伸方法としては、任意の適切な方法を採用することができる。具体的には、固定端延伸（例えば、テンター延伸機を用いる方法）でもよいし、自由端延伸（例えば、周速の異なるロール間に積層体を通して一軸延伸する方法）でもよい。また、同時二軸延伸（例えば、同時二軸延伸機を用いる方法）でもよいし、逐次二軸延伸でもよい。積層体の延伸は、一段階で行ってもよいし、多段階で行ってもよい。多段階で行う場合、後述の積層体の延伸倍率（最大延伸倍率）は、各段階の延伸倍率の積である。
【００３６】
延伸処理は、積層体を延伸浴に浸漬させながら行う水中延伸方式であってもよいし、空中延伸方式であってもよい。好ましくは、水中延伸処理を少なくとも１回施し、さらに好ましくは、水中延伸処理と空中延伸処理を組み合わせる。水中延伸によれば、上記樹脂基材やＰＶＡ系樹脂層のガラス転移温度（代表的には、８０℃程度）よりも低い温度で延伸し得、ＰＶＡ系樹脂層を、その結晶化を抑えながら、高倍率に延伸することができる。その結果、優れた偏光特性を有する偏光膜を製造することができる。
【００３７】
積層体の延伸方向としては、任意の適切な方向を選択することができる。１つの実施形態においては、長尺状の積層体の長手方向に延伸する。具体的には、積層体を長手方向に搬送し、その搬送方向（ＭＤ）である。別の実施形態においては、長尺状の積層体の幅方向に延伸する。具体的には、積層体を長手方向に搬送し、その搬送方向（ＭＤ）と直交する方向（ＴＤ）である。
【００３８】
積層体の延伸温度は、樹脂基材の形成材料、延伸方式等に応じて、任意の適切な値に設定することができる。空中延伸方式を採用する場合、延伸温度は、好ましくは樹脂基材のガラス転移温度（Ｔｇ）以上であり、さらに好ましくは樹脂基材のガラス転移温度（Ｔｇ）＋１０℃以上、特に好ましくはＴｇ＋１５℃以上である。一方、積層体の延伸温度は、好ましくは１７０℃以下である。このような温度で延伸することで、ＰＶＡ系樹脂の結晶化が急速に進むのを抑制して、当該結晶化による不具合（例えば、延伸によるＰＶＡ系樹脂層の配向を妨げる）を抑制することができる。
【００３９】
延伸方式として水中延伸方式を採用する場合、延伸浴の液温は、好ましくは４０℃〜８５℃、さらに好ましくは５０℃〜８５℃である。このような温度であれば、ＰＶＡ系樹脂層の溶解を抑制しながら高倍率に延伸することができる。具体的には、上述のように、樹脂基材のガラス転移温度（Ｔｇ）は、ＰＶＡ系樹脂層の形成との関係で、好ましくは６０℃以上である。この場合、延伸温度が４０℃を下回ると、水による樹脂基材の可塑化を考慮しても、良好に延伸できないおそれがある。一方、延伸浴の温度が高温になるほど、ＰＶＡ系樹脂層の溶解性が高くなって、優れた偏光特性が得られないおそれがある。
【００４０】
水中延伸方式を採用する場合、積層体をホウ酸水溶液中に浸漬させて延伸することが好ましい（ホウ酸水中延伸）。延伸浴としてホウ酸水溶液を用いることで、ＰＶＡ系樹脂層に、延伸時にかかる張力に耐える剛性と、水に溶解しない耐水性とを付与することができる。具体的には、ホウ酸は、水溶液中でテトラヒドロキシホウ酸アニオンを生成してＰＶＡ系樹脂と水素結合により架橋し得る。その結果、ＰＶＡ系樹脂層に剛性と耐水性とを付与して、良好に延伸することができ、優れた偏光特性を有する偏光膜を作製することができる。
【００４１】
上記ホウ酸水溶液は、好ましくは、溶媒である水にホウ酸および／またはホウ酸塩を溶解させることにより得られる。ホウ酸濃度は、水１００重量部に対して、好ましくは１重量部〜１０重量部である。ホウ酸濃度を１重量部以上とすることにより、ＰＶＡ系樹脂層の溶解を効果的に抑制することができ、より高特性の偏光膜を作製することができる。なお、ホウ酸またはホウ酸塩以外に、ホウ砂等のホウ素化合物、グリオキザール、グルタルアルデヒド等を溶媒に溶解して得られた水溶液も用いることができる。
【００４２】
好ましくは、上記延伸浴（ホウ酸水溶液）にヨウ化物を配合する。ヨウ化物を配合することにより、ＰＶＡ系樹脂層に吸着させたヨウ素の溶出を抑制することができる。ヨウ化物の具体例は、上述のとおりである。ヨウ化物の濃度は、水１００重量部に対して、好ましくは０．０５重量部〜１５重量部、さらに好ましくは０．５重量部〜８重量部である。
【００４３】
積層体の延伸浴への浸漬時間は、好ましくは１５秒〜５分である。
【００４４】
積層体の延伸倍率（最大延伸倍率）は、積層体の元長に対して、好ましくは５．０倍以上である。このような高い延伸倍率は、例えば、水中延伸方式（ホウ酸水中延伸）を採用することにより、達成し得る。なお、本明細書において「最大延伸倍率」とは、積層体が破断する直前の延伸倍率をいい、別途、積層体が破断する延伸倍率を確認し、その値よりも０．２低い値をいう。
【００４５】
好ましくは、水中延伸処理は染色処理の後に行う。
【００４６】
（不溶化処理）
上記不溶化処理は、代表的には、ホウ酸水溶液にＰＶＡ系樹脂層を浸漬させることにより行う。特に水中延伸方式を採用する場合、不溶化処理を施すことにより、ＰＶＡ系樹脂層に耐水性を付与することができる。当該ホウ酸水溶液の濃度は、水１００重量部に対して、好ましくは１重量部〜４重量部である。不溶化浴（ホウ酸水溶液）の液温は、好ましくは２０℃〜４０℃である。好ましくは、不溶化処理は、積層体作製後、染色処理や水中延伸処理の前に行う。
【００４７】
（架橋処理）
上記架橋処理は、代表的には、ホウ酸水溶液にＰＶＡ系樹脂層を浸漬させることにより行う。架橋処理を施すことにより、ＰＶＡ系樹脂層に耐水性を付与することができる。当該ホウ酸水溶液の濃度は、水１００重量部に対して、好ましくは１重量部〜４重量部である。また、上記染色処理後に架橋処理を行う場合、さらに、ヨウ化物を配合することが好ましい。ヨウ化物を配合することにより、ＰＶＡ系樹脂層に吸着させたヨウ素の溶出を抑制することができる。ヨウ化物の配合量は、水１００重量部に対して、好ましくは１重量部〜５重量部である。ヨウ化物の具体例は、上述のとおりである。架橋浴（ホウ酸水溶液）の液温は、好ましくは２０℃〜５０℃である。好ましくは、架橋処理は水中延伸処理の前に行う。好ましい実施形態においては、染色処理、架橋処理および水中延伸処理をこの順で行う。
【００４８】
（洗浄処理）
上記洗浄処理は、代表的には、ヨウ化カリウム水溶液にＰＶＡ系樹脂層を浸漬させることにより行う。
【００４９】
（乾燥処理）
乾燥処理における乾燥温度は、好ましくは３０℃〜１００℃である。
【００５０】
得られる偏光膜は、実質的には、二色性物質が吸着配向されたＰＶＡ系樹脂膜である。偏光膜の厚みは、好ましくは１０μｍ以下、より好ましくは８μｍ以下、さらに好ましくは７μｍ以下、特に好ましくは５μｍ以下である。一方、偏光膜の厚みは、好ましくは１．０μｍ以上、より好ましくは２．０μｍ以上である。
【００５１】
偏光膜は、好ましくは、波長３８０ｎｍ〜７８０ｎｍのいずれかの波長で吸収二色性を示す。偏光膜の単体透過率は、好ましくは４０．０％以上、より好ましくは４１．０％以上、さらに好ましくは４２．０％以上、特に好ましくは４３．０％以上である。偏光膜の偏光度は、好ましくは９９．８％以上、より好ましくは９９．９％以上、さらに好ましくは９９．９５％以上である。
【００５２】
Ｃ．偏光板
本発明の偏光板は、上記偏光膜を有する。好ましくは、偏光板は、上記偏光膜と、この偏光膜の少なくとも片側に配置された保護フィルムとを有する。この保護フィルムとしては、上記樹脂基材をそのまま用いてもよいし、上記樹脂基材とは別のフィルムを用いてもよい。保護フィルムの形成材料としては、例えば、（メタ）アクリル系樹脂、ジアセチルセルロース、トリアセチルセルロース等のセルロース系樹脂、シクロオレフィン系樹脂、ポリプロピレン等のオレフィン系樹脂、ポリエチレンテレフタレート系樹脂等のエステル系樹脂、ポリアミド系樹脂、ポリカーボネート系樹脂、これらの共重合体樹脂等が挙げられる。保護フィルムの厚みは、好ましくは１０μｍ〜１００μｍである。
【００５３】
１つの実施形態においては、偏光膜から上記樹脂基材は剥離され、別のフィルムを積層する。保護フィルムは、偏光膜に接着層を介して積層してもよいし、密着させて（接着層を介さずに）積層してもよい。接着層は、代表的には、接着剤または粘着剤で形成される。
【実施例】
【００５４】
以下、実施例によって本発明を具体的に説明するが、本発明はこれら実施例によって限定されるものではない。
【００５５】
［実施例１］
（積層体の作製）
ポリビニルアルコール（重合度４２００、ケン化度９９．２モル％）およびアセトアセチル変性ＰＶＡ（重合度１２００、アセトアセチル変性度４．６％、ケン化度９９．０モル％以上、日本合成化学工業社製、商品名「ゴーセファイマーＺ２００」）を９：１の比で含む水溶液（２３℃）を調製した。
続いて、樹脂基材として、長尺状で、吸水率０．７５％、Ｔｇ７５℃の非晶質のイソフタル酸共重合ポリエチレンテレフタレート（ＩＰＡ共重合ＰＥＴ）フィルム（厚み：１００μｍ）の片面にコロナ処理を施し、コロナ処理面とは反対側の面を８０℃に加熱した金属ロールの周面にしっかりと接触させた。樹脂基材の金属ロールの周面との接触部に対応する位置に上記水溶液を、６０℃雰囲気下で塗布した後、８０℃に加熱された複数の熱ロールに接触させて乾燥し、厚み１０μｍのＰＶＡ系樹脂層を形成して積層体を得た。
【００５６】
（偏光膜の作製）
得られた積層体を、１２０℃のオーブン内で周速の異なるロール間で長手方向に２．０倍に自由端一軸延伸した（空中補助延伸）。
次いで、積層体を、液温３０℃の不溶化浴（水１００重量部に対してホウ酸を４重量部配合して得られたホウ酸水溶液）に３０秒間浸漬させた（不溶化処理）。
次いで、液温３０℃の染色浴に、得られる偏光板が所定の透過率となるようにヨウ素濃度、浸漬時間を調整しながら浸漬させた。本実施例では、水１００重量部に対して、ヨウ素を０．２重量部配合し、ヨウ化カリウムを１．０重量部配合して得られたヨウ素水溶液に６０秒間浸漬させた（染色処理）。
次いで、液温３０℃の架橋浴（水１００重量部に対して、ヨウ化カリウムを３重量部配合し、ホウ酸を３重量部配合して得られたホウ酸水溶液）に３０秒間浸漬させた（架橋処理）。
その後、積層体を、液温７０℃のホウ酸水溶液（水１００重量部に対して、ホウ酸を４重量部配合し、ヨウ化カリウムを５重量部配合して得られた水溶液）に浸漬させながら、長手方向に総延伸倍率が５．５倍となるように一軸延伸を行った（水中延伸）。
その後、積層体を液温３０℃の洗浄浴（水１００重量部に対して、ヨウ化カリウムを４重量部配合して得られた水溶液）に浸漬させた（洗浄処理）。
【００５７】
（偏光板の作製）
続いて、積層体のＰＶＡ系樹脂層表面に、ＰＶＡ系樹脂水溶液（日本合成化学工業社製、商品名「ゴーセファイマー（登録商標）Ｚ−２００」、樹脂濃度：３重量％）を塗布し、トリアセチルセルロースフィルム（コニカミノルタ社製、商品名「ＫＣ４ＵＹ」、厚み４０μｍ）を６０℃に維持したオーブンで５分間加熱した。
その後、樹脂基材を剥離して、厚み４μｍの偏光膜の片側に保護フィルムが配置された偏光板を得た。
【００５８】
［実施例２］
積層体の作製に際し、樹脂基材上に厚み１５μｍのＰＶＡ系樹脂層を形成したこと以外は実施例１と同様にして、偏光板を作製した。
【００５９】
［実施例３］
水溶液を塗布する際に、金属ロールの温度を１００℃としたこと以外は実施例１と同様にして、偏光板を作製した。
【００６０】
［実施例４］
水溶液を塗布する際に、水溶液の温度を８０℃としたこと以外は実施例１と同様にして、偏光板を作製した。
【００６１】
［比較例１］
樹脂基材の片面（塗布面とは反対側の面）を金属ロールに接触させずに、６０℃に加熱した樹脂基材に水溶液を塗布したこと以外は実施例１と同様にして、偏光板を作製した。
【００６２】
［比較例２］
樹脂基材の片面（塗布面とは反対側の面）を金属ロールに接触させずに、６０℃に加熱した樹脂基材に水溶液を塗布したこと以外は実施例２と同様にして、偏光板を作製した。
【００６３】
［比較例３］
８０℃に加熱した樹脂基材に水溶液を塗布したこと以外は比較例１と同様にして、偏光板を作製した。
【００６４】
［比較例４］
１００℃に加熱した樹脂基材に水溶液を塗布したこと以外は比較例１と同様にして、偏光板を作製した。
【００６５】
［比較例５］
水溶液を塗布する際に、水溶液の温度を８０℃としたこと以外は比較例１と同様にして、偏光板を作製した。
【００６６】
［比較例６］
ポリビニルアルコール（重合度４２００、ケン化度９９．２モル％）およびアセトアセチル変性ＰＶＡ（重合度１２００、アセトアセチル変性度４．６％、ケン化度９９．０モル％以上、日本合成化学工業社製、商品名「ゴーセファイマーＺ２００」）を９：１の比で含む水溶液（８０℃）を、８０℃に加熱された金属ロール上に、乾燥後の厚みが１０μｍとなるように、８０℃雰囲気下で塗布した。得られたＰＶＡ系樹脂膜に各種処理を施して偏光膜の作製を試みた。
【００６７】
［比較例７］
ＰＶＡ系樹脂膜の厚みを１５μｍとしたこと以外は比較例６と同様にして、偏光膜の作製を試みた。
【００６８】
（評価）
各実施例および比較例について、以下の評価を行った。
１．製膜性
水溶液の塗布・乾燥に際し、樹脂基材の変形や、この変形に伴うウェーブカールやシワの発生を目視にて観察した。
２．乾燥時間
水溶液の塗布からＰＶＡ系樹脂層表面のべたつきがなくなるまでの時間を計測し、比較例１の乾燥時間を１００としたときの乾燥に要する時間の割合を算出した。なお、べたつきの有無は官能評価により確認した。
３．延伸性（水中延伸）
上記水中延伸を手回し延伸機により行い、総延伸倍率５．５倍まで延伸できるか否かを確認した。
【００６９】
【表１】
0006357069.tif 000002
【００７０】
各実施例では、ＰＶＡ系樹脂層の製膜性に優れる上に、乾燥時間も比較例１，２に比べて格段に短かった。比較例１，２のような実施形態では、非常に大きな乾燥オーブンが必要となる。比較例３〜５では、水溶液の塗布の際に樹脂基材にシワが発生し、得られた偏光膜は外観に問題があった。比較例６，７では、積層体を水中延伸することができなかった。具体的には、水中延伸時にＰＶＡ系樹脂膜が破断してしまった。
【産業上の利用可能性】
【００７１】
本発明の偏光膜は、例えば、画像表示装置に好適に用いられる。具体的には、液晶テレビ、液晶ディスプレイ、携帯電話、デジタルカメラ、ビデオカメラ、携帯ゲーム機、カーナビゲーション、コピー機、プリンター、ファックス、時計、電子レンジ等の液晶パネル、有機ＥＬデバイスの反射防止板等として好適に用いられる。
【符号の説明】
【００７２】
１０            積層体
１１            樹脂基材
１２            ポリビニルアルコール（ＰＶＡ）系樹脂層
【図１】
0006357069.tif 000003
【図２】
0006357069.tif 000004